(57)【特許請求の範囲】
【請求項１】
−ポリ塩化ビニルである熱可塑性ポリマー、および、
−チアベンダゾールまたはその塩と、３−ヨード−２−プロピニルブチルカルバメート（ＩＰＢＣ）と、その脂肪酸が１７〜２３個の炭素原子の炭素長さを有し、少なくとも１個のエポキシド基を有する、エポキシ化脂肪酸のトリグリセリドからなる群から選択される少なくとも１種のエポキシドとを含む組成物
を含むポリマー製品。
【請求項２】
前記エポキシドが、アマニ油エポキシ化物、ベルノニア油エポキシ化物、ヒマワリ油エポキシ化物、ヒマシ油エポキシ化物、およびダイズ油エポキシ化物からなる群から選択されることを特徴とする、請求項１に記載のポリマー製品。
【請求項３】
少なくとも１種の可塑剤および少なくとも１種のチクソトロープ剤を含む、請求項１に記載のポリマー製品。
【請求項４】
採用される前記チクソトロープ剤が、ヒマシ油誘導体のトリグリセリド、リシノール酸のトリグリセリド、または水素化リシノール酸（１２−ヒドロキシオクタデカン酸）のトリグリセリド、それらのエステルまたはそれらのアミド、およびそれらの塩でもあることを特徴とする、請求項３に記載のポリマー製品。
【請求項５】
チアベンダゾールまたはその塩と、３−ヨード−２−プロピニルブチルカルバメート（ＩＰＢＣ）と、その脂肪酸が１７〜２３個の炭素原子の炭素長さを有し、少なくとも１個のエポキシド基を有する、エポキシ化脂肪酸のトリグリセリドからなる群から選択される少なくとも１種のエポキシドとを含む組成物を、ポリ塩化ビニルである熱可塑性ポリマーと共に混合し、その中に組み入れることを特徴とする、請求項１〜４のいずれか一項に記載のポリマー製品を調製するための方法。
【請求項６】
熱可塑性ポリマーをベースとし、微生物による攻撃および分解から保護される請求項１に記載のポリマー製品を調製するための、チアベンダゾールまたはその塩と、３−ヨード−２−プロピニルブチルカルバメート（ＩＰＢＣ）と、その脂肪酸が１７〜２３個の炭素原子の炭素長さを有し、少なくとも１個のエポキシド基を有する、エポキシ化脂肪酸のトリグリセリドからなる群から選択される少なくとも１種のエポキシドとを含む組成物の使用。
【請求項７】
微生物による攻撃および分解からポリ塩化ビニルを保護するための、チアベンダゾールまたはその塩と、３−ヨード−２−プロピニルブチルカルバメート（ＩＰＢＣ）と、その脂肪酸が１７〜２３個の炭素原子の炭素長さを有し、少なくとも１個のエポキシド基を有する、エポキシ化脂肪酸のトリグリセリドからなる群から選択される少なくとも１種のエポキシドとを含む組成物の使用。
【発明の詳細な説明】
【技術分野】
【０００１】
本発明は、熱可塑性ポリマー、特にＰＶＣに殺真菌性添加物のための、チアベンダゾール、少なくとも１種のヨウ素含有殺真菌剤および少なくとも１種のエポキシド、そして場合によってはさらなる殺真菌的に活性な化合物を含む安定な組成物、さらにはそれらの配合物を調製するための方法、および熱可塑性ポリマーを微生物による攻撃および分解から保護するためのそれらの使用に関する。本発明はさらに、本発明による組成物を備えたかび−抵抗性を有するＰＶＣ材料にも関する。
【背景技術】
【０００２】
１９世紀に初めての合成ポリマーが導入されて以来、微生物たとえば真菌によるポリマーの攻撃および分解は重要な課題であった。微生物による攻撃および分解の受けやすさは、そのポリマーの構造および使用した添加剤に強く依存する。たとえば、水泳プール、池、および溜めのため、織物、シャワーカーテン、フロアのシール、フロアパッドおよび床材、シートカバー、冷蔵庫および洗濯機のための軟質シール、屋根葺きのためのシール材などのためのフィルムに使用される軟質ポリ塩化ビニルは、可塑剤およびその他の添加剤の添加割合が高いために、微生物による攻撃を特に受けやすい。したがって、微生物から保護するために、軟質ＰＶＣには抗菌剤が加えられている。現在のところ、毒物学的に極めて疑わしい１０’−オキシビスフェノキシアルシン（ＯＢＰＡ）が加えられているものがまだ大部分である。代替え物として、２−ｎ−オクチル−４−イソチアゾリン−３−オン（ＯＩＴ）または４，５−ジクロロ−２−ｎ−オクチル−４−イソチアゾリン−３−オン（ＤＣＯＩＴ）の使用量が増えてはきているが、それらは感作性が高いために、それらもまた問題をはらんでいる（（非特許文献１）；ＩＳＢＮ  １−４０２０−２８１７−２）。
【０００３】
有利な毒性を有していることから、チアベンダゾールは、プラスチックたとえばＰＶＣに加えるには理想的な殺真菌剤である。
【０００４】
軟質ＰＶＣの抗真菌性添加物として、チアベンダゾールまたはチアベンダゾールと他の殺真菌剤との組成物を使用することは、多くの特許出願や公刊物にすでに記載されている。
【０００５】
（特許文献１）には、たとえば、殺真菌的に活性な化合物としてチアベンダゾールを含む、抗菌的および抗真菌的な備えを有するＰＶＣフィルムが記載されている。
【０００６】
（特許文献２）には、塩化ビニルポリマーをかびから保護するための、チアベンダゾールを含むチアゾリル誘導体が特許請求されている。
【０００７】
（非特許文献２）には、ＰＶＣをかびによる攻撃から良好に保護する、チアベンダゾールとｎ−オクチルイソチアゾリノンの組成物が記載されている。
【０００８】
（特許文献３）には、可塑剤を含む抗真菌剤配合物、およびそれらの組成物からかまたはそれらを用いてコーティングして調製した物品が記載されている。その殺真菌剤は、フルジオキソニルおよび／またはジフェノコナゾールであり、場合によっては混合される相手としてチアベンダゾールも言及されている。
【０００９】
（特許文献４）では、冷蔵庫のドアシール材のためのかびの生えないＰＶＣ組成物が特許請求されているが、その組成物には、殺真菌性成分として、カルベンダジム、チアベンダゾール、テブコナゾールまたはピリチオン亜鉛が含まれている。
【００１０】
好適なさらなる添加剤がヨウ素含有殺真菌剤であって、それが、チアベンダゾールの活性スペクトルを補っている。
【００１１】
チアベンダゾールとヨウ素含有殺真菌剤との粉体混合物、特にヨードプロパルギルブチルカルバメートと組み合わせたものは、プラスチックのための殺真菌性混合物としてすでに市販されているが、毒性学および安全の面の理由から、それらの取り扱いには不都合なところがある。
【００１２】
チアベンダゾールと可塑剤との混合物は多くの場合、懸濁液または分散体であるが、慣用される可塑剤には、チアベンダゾールは、溶解したとしても、極めてわずかしか溶解しない。これらの懸濁液においては、チアベンダゾールは、凝集や沈降を起こしやすい。その結果として、さらなる技術的な工夫をしない限り、それに相当する組成物を、ポリマーの中に均質に組み入れることは不可能である。
【００１３】
さらに、可塑剤中のチアベンダゾールとヨウ素含有殺真菌剤との混合物は、分解しやすいが、その理由は、特にチアベンダゾールとヨウ素含有殺真菌剤との分散体または懸濁液が、特に高温では不安定であるからである。さらに、ヨウ素含有殺真菌剤は、かなり短い時間の後でさえも化学的に分解する。
【００１４】
遷移金属を含有する、溶液ベースのアルキド樹脂含有ペイントの中でのヨードプロパルギル化合物の分解を防止し、それらをこのようにして安定化させるための方法は、現行技術において公知である。この場合、遷移金属が存在していることが、ヨードプロパルギル化合物の分解を起こす原因である。したがって、たとえば、キレート剤（（特許文献５））、有機エポキシド（（特許文献６））、２−（２−ヒドロキシフェニル）ベンゾトリアゾール（（特許文献７））またはアゾール化合物（（特許文献８））を添加することが公知である。
【００１５】
エポキシド（（特許文献９）、（特許文献１０））、場合によってはＵＶ吸収剤（（特許文献１１））またはベンジリデンショウノウ誘導体（（特許文献１２））、テトラアルキルピペリジン化合物および／またはＵＶ吸収剤（（特許文献１３））を採用することによる、水ベースのペイントの中のヨードプロパルギル化合物の光で誘起される変色を抑制するための方法もまた公知である。
【００１６】
分散体中での、チアベンダゾールの存在下でのヨウ素含有殺真菌剤の分解は、遷移金属または光によって誘起される分解とは異なっている。チアベンダゾールが存在すると、その活性化合物であるチアベンダゾールが、ヨウ素含有殺真菌剤の分解を引き起こす。
【先行技術文献】
【特許文献】
【００１７】
【特許文献１】特開平０８−０５９９３７号公報
【特許文献２】特開平０２−２２５５４８号公報
【特許文献３】国際公開第２００８０７５０１４号パンフレット
【特許文献４】独国特許第１０１４６１８９号明細書
【特許文献５】国際公開第９８／２２５４３Ａ号パンフレット
【特許文献６】国際公開第００／１６６２８Ａ号パンフレット
【特許文献７】国際公開第２００７／０２８５２７Ａ号パンフレット
【特許文献８】国際公開第２００７／１０１５４９Ａ号パンフレット
【特許文献９】米国特許第４，２７６，２１１号明細書
【特許文献１０】米国特許第４，２９７，２５８号明細書
【特許文献１１】国際公開第９９／２９１７６Ａ号パンフレット
【特許文献１２】米国特許第６，４７２，４２４号明細書
【特許文献１３】欧州特許出願公開第０  ０８３  ３０８Ａ号明細書
【非特許文献】
【００１８】
【非特許文献１】Ｗ．Ｐａｕｌｕｓ，Ｄｉｒｅｃｔｏｒｙ  ｏｆ  ｍｉｃｒｏｂｉｃｉｄｅｓ  ｆｏｒ  ｔｈｅ  ｐｒｏｔｅｃｔｉｏｎ  ｏｆ  ｍａｔｅｒｉａｌｓ，Ｓｐｒｉｎｇｅｒ  ２００５，ｐ．３２５〜３４５
【非特許文献２】Ｂｏｒｇｍａｎｎ−Ｓｔｒａｈｓｅｎ，Ｒ．，Ｂｅｓｓｅｍｓ，Ｅ．，Ｋｕｎｓｔｓｔｏｆｆｅ，８４（１９９４），１５８〜１６２
【発明の概要】
【発明が解決しようとする課題】
【００１９】
したがって、本発明の目的は、可塑剤の中でチアベンダゾールとヨウ素含有殺真菌剤との沈降安定性かつ貯蔵安定性の配合物を調製することである。
【課題を解決するための手段】
【００２０】
この目的は、チアベンダゾール、その塩または酸付加化合物と、少なくとも１種のヨウ素含有殺真菌剤と、少なくとも１種のエポキシドとを含む組成物によって、都合よく達成される。
【００２１】
したがって、本発明は、チアベンダゾール、その塩または酸付加化合物と、少なくとも１種のヨウ素含有殺真菌剤と、少なくとも１種のエポキシドとを含む組成物を提供する。
【００２２】
本発明の目的のためには、組成物が混合物であって、それらは、各種の状態で存在していてよい。本発明による組成物は、分散体であるのが好ましい。
【００２３】
一般的に、採用されるエポキシドは、一つの分子の中に１個または複数のエポキシド基を含み、その他として、チアベンダゾール、ヨウ素含有殺真菌剤および助剤と相溶性があり、ＰＶＣの加工温度よりも高い沸点を有する各種の化合物とすることができる。以下においては、一つの分子の中に１個または複数のエポキシド基を含む化合物を、「エポキシド」と呼ぶ。本発明の文脈において安定剤として採用することが可能なエポキシドは、一般的には１８０℃より高い沸点、好ましくは２００℃より高い沸点を有している。
【発明を実施するための形態】
【００２４】
好適に使用することができるエポキシドとしては、次の化合物が挙げられる：
【化１】
0006387339.tif 000002
［式中、
Ｒ１は、Ｃ１〜Ｃ２０−アルキルを表し、
Ｒ２は、Ｈ、アルキル、置換されたアルキルを表し、
Ｒ３は、ハロゲンを表し、
Ｒ４は、Ｃ１〜Ｃ２０−アルキルを表し、そして
Ｒ５は、Ｈ、Ｃ１〜Ｃ２０−アルキル、好ましくはメチルまたはエチルを表す］
好ましくは、以下のようなエポキシドである：
１−メチル−４−（１−メチルエテニル）−７−オキサビシクロ［４．１．０］ヘプタン（ＣＡＳ−ＲＮ：１１９５−９２−２）、１−メチル−４−（２−メチル−２−オキシラニル）−７−オキサビシクロ［４．１．０］ヘプタン（ＣＡＳ−ＲＮ：９６−０８−２）、２，２’−［１，４−シクロヘキサンジイルビス（メチレンオキシメチレン）］ビス−オキシラン（ＣＡＳ−ＲＮ：１４２２８−３５−５）、２，２’−［（１−メチルエチリデン）ビス（４，１−フェニレンオキシメチレン）］ビス−オキシラン（ＣＡＳ−ＲＮ：１６７５−５４−３）、３−（２−オキシラニル）−７−オキサビシクロ［４．１．０］ヘプタン（ＣＡＳ−ＲＮ：１０６−８７−６）、７−オキサビシクロ［４．１．０］ヘプト−３−イルメチル−７−オキサビシクロ［４．１．０］ヘプタン−３−カルボン酸エステル（ＣＡＳ−ＲＮ：２３８６−８７−０）、１，６−ビス（７−オキサビシクロ［４．１．０］ヘプト−３−イルメチル）−ヘキサン二酸エステル（ＣＡＳ−ＲＮ：３１３０−１９−６）、およびさらには、不飽和の脂肪酸、脂肪酸エステルおよび脂肪酸グリセリドの中の二重結合をエポキシ化することによって調製されるエポキシド。エポキシ化脂肪酸として使用するのに好適なのは、次のものである：好ましくは、一不飽和脂肪酸、たとえば（１０Ｚ）−ウンデカ−１０−エン酸、（９Ｚ）−テトラデカ−９−エン酸、（９Ｚ）−ヘキサデカ−９−エン酸、（６Ｚ）−オクタデカ−６−エン酸、（９Ｚ）−オクタデカ−９−エン酸、（９Ｅ）−オクタデカ−９−エン酸、（１１Ｅ）−オクタデカ−１１−エン酸、（９Ｚ）−エイコサ−９−エン酸、（１１Ｚ）−エイコサ−１１−エン酸、（１１Ｚ）−ドコサ−１１−エン酸、（１３Ｚ）−ドコサ−１３−エン酸、もしくは（１５Ｚ）−テトラコサ−１５−エン酸のエポキシド、または、二不飽和脂肪酸たとえば、特に、（９Ｚ，１２Ｚ）−オクタデカ−９，１２−ジエン酸、９−ｃｉｓ−オクタデセン酸、もしくは１２−ヒドロキシ−９−ｃｉｓ−オクタデセン酸のエポキシド、または三不飽和脂肪酸たとえば、特に、（６Ｚ，９Ｚ，１２Ｚ）−オクタデカ−６，９，１２−トリエン酸、（９Ｚ，１２Ｚ，１５Ｚ）−オクタデカ−９，１２，１５−トリエン酸、（８Ｅ，１０Ｅ，１２Ｚ）−オクタデカ−８，１０，１２−トリエン酸、（９Ｚ，１１Ｅ，１３Ｚ）−オクタデカ−９，１１，１３−トリエン酸、（９Ｚ，１１Ｅ，１３Ｅ）−オクタデカ−９，１１，１３−トリエン酸、（９Ｅ，１１Ｅ，１３Ｅ）−オクタデカ−９，１１，１３−トリエン酸のエポキシド、または高度不飽和脂肪酸たとえば、特に、（５Ｚ，８Ｚ，１１Ｚ，１４Ｚ）−エイコサ−５，８，１１，１４−テトラエン酸、（５Ｚ，８Ｚ，１１Ｚ，１４Ｚ，１７Ｚ）−エイコサ−５，８，１１，１４，１７−ペンタエン酸、（７Ｚ，１０Ｚ，１３Ｚ，１６Ｚ，１９Ｚ）−ドコサ−７，１０，１３，１６，１９−ペンタエン酸、（４Ｚ，７Ｚ，１０Ｚ，１３Ｚ，１６Ｚ，１９Ｚ）−ドコサ−４，７，１０，１３，１６，１９−ヘキサエン酸のエポキシド。
【００２５】
その脂肪酸が１７〜２３個の炭素原子の炭素長さを有し、少なくとも１個のエポキシド基を有する、エポキシ化脂肪酸のトリグリセリドを使用するのが、特に好ましい。
【００２６】
極めて特に好ましいのは、次のエポキシドを使用することである：アマニ油エポキシ化物、ベルノニア油エポキシ化物、ヒマワリ油エポキシ化物、ヒマシ油エポキシ化物およびダイズ油エポキシ化物、特にエポキシ化ダイズ油（ＣＡＳ  Ｎｏ．：８０１３−０７−８）。
【００２７】
チアベンダゾールは、２−（４−チアゾリル）−１Ｈ−ベンゾイミダゾールである。
【００２８】
ヨウ素含有殺真菌剤としては、たとえば、以下のものが挙げられる：Ｎ−（Ｃ１〜Ｃ１２）−アルキル−ヨードテトラゾール、Ｎ−（Ｃ６〜Ｃ１５）−アリール−ヨードテトラゾール、Ｎ−（Ｃ６〜Ｃ１５）−アリールアルキル−ヨードテトラゾール、ジヨードメチル−ｐ−トリルスルホン、ジヨードメチル−ｐ−クロロフェニルスルホン、３−ブロモ−２，３−ジヨード−２−プロペニルアルコール、２，３，３−トリヨードアリルアルコール、４−クロロ−２−（２−クロロ−２−メチルプロピル）−５−［（６−ヨード−３−ピリジニル）メトキシ］−３（２Ｈ）−ピリダジノン（ＣＡＳ−ＲＮ：１２０９５５−７７−３）、ヨードフェンホス、３−ヨード−２−プロピニル２，４，５−トリクロロフェニルエーテル、３−ヨード−２−プロピニル４−クロロフェニルホルマール（ＩＰＣＦ）、Ｎ−ヨードプロパルギルオキシカルボニル−アラニン、Ｎ−ヨードプロパルギルオキシカルボニル−アラニンエチルエステル、３−（３−ヨードプロパルギル）−ベンズオキサゾル−２−オン、３−（３−ヨードプロパルギル）−６−クロロベンズオキサゾル−２−オン、３−ヨード−２−プロピニルアルコール、４−クロロフェニル３−ヨードプロパルギルホルマール、３−ヨード−２−プロピニルプロピルカルバメート、３−ヨード−２−プロピニルブチルカルバメート（ＩＰＢＣ）、３−ヨード−２−プロピニルｍ−クロロフェニルカルバメート、３−ヨード−２−プロピニルフェニルカルバメート、ジ−（３−ヨード−２−プロピニル）ヘキシルジカルバメート、ジヨードメチル−ｐ−トリルスルホン、３−ヨード−２−プロピニルオキシエタノールエチルカルバメート、３−ヨード−２−プロピニル−オキシエタノールフェニルカルバメート、３−ヨード−２−プロピニルチオキソチオエチルカルバメート、３−ヨード−２−プロピニルカルバメート（ＩＰＣ）、３−ブロモ−２，３−ジヨード−２−プロペニルエチルカルバメート、３−ヨード−２−プロピニルｎ−ヘキシルカルバメート、および３−ヨード−２−プロピニルシクロヘキシルカルバメート。
【００２９】
好ましいヨウ素含有殺真菌剤は、以下のものである：３−ヨード−２−プロピニル２，４，５−トリクロロフェニルエーテル、３−ヨード−２−プロピニル４−クロロフェニルホルマール（ＩＰＣＦ）、Ｎ−ヨードプロパルギルオキシカルボニル−アラニン、Ｎ−ヨードプロパルギルオキシカルボニル−アラニンエチルエステル、３−（３−ヨードプロパルギル）−ベンズオキサゾル−２−オン、３−（３−ヨードプロパルギル）−６−クロロベンズオキサゾル−２−オン、３−ヨード−２−プロピニルアルコール、４−クロロフェニル３−ヨードプロパルギルホルマール、３−ヨード−２−プロピニルプロピルカルバメート、３−ヨード−２−プロピニルブチルカルバメート（ＩＰＢＣ）、３−ヨード−２−プロピニルｍ−クロロフェニルカルバメート、３−ヨード−２−プロピニルフェニルカルバメート、ジ−（３−ヨード−２−プロピニル）ヘキシルジカルバメート、ジヨードメチル−ｐ−トリルスルホン、３−ヨード−２−プロピニルオキシエタノールエチルカルバメート、３−ヨード−２−プロピニル−オキシエタノールフェニルカルバメート、３−ヨード−２−プロピニルチオキソチオエチルカルバメート、３−ヨード−２−プロピニルカルバメート（ＩＰＣ）、３−ブロモ−２，３−ジヨード−２−プロペニルエチルカルバメート、３−ヨード−２−プロピニルｎ−ヘキシルカルバメート、および３−ヨード−２−プロピニルシクロヘキシルカルバメート。
【００３０】
特に好ましいヨウ素含有殺真菌剤は、以下のものである：３−ヨード−２−プロピニルプロピルカルバメート、３−ヨード−２−プロピニルブチルカルバメート（ＩＰＢＣ）、３−ヨード−２−プロピニルｍ−クロロフェニルカルバメート、３−ヨード−２−プロピニルフェニルカルバメート、ジ−（３−ヨード−２−プロピニル）ヘキシルジカルバメート、３−ヨード−２−プロピニルオキシエタノールエチルカルバメート、３−ヨード−２−プロピニル−オキシエタノールフェニルカルバメート、３−ヨード−２−プロピニルチオキソチオエチルカルバメート、３−ヨード−２−プロピニルカルバメート（ＩＰＣ）、３−ブロモ−２，３−ジヨード−２−プロペニルエチルカルバメート、３−ヨード−２−プロピニルｎ−ヘキシルカルバメート、および３−ヨード−２−プロピニルシクロヘキシルカルバメート。さらにより好ましいのは、３−ヨード−２−プロピニルブチルカルバメート（ＩＰＢＣ）およびジヨードメチル−ｐ−トリルスルホンである。
【００３１】
チアベンダゾールおよびヨウ素含有殺真菌剤に加えて、その組成物には、場合によっては、１種または複数のさらなる殺真菌的に活性な化合物が含まれていてもよい。それによって、ＰＶＣのかび−抵抗性が一段と改良される可能性がある。多くの場合、追加の相乗的効果も観察される。
【００３２】
一般的に言って、真菌に対して作用を有するすべての殺真菌剤をこの目的のために採用することができる。この場合もまた、活性をさらに改良するための組成物を採用することができる。
【００３３】
殺真菌剤としては、好ましくは、以下のものが挙げられる：
トリアゾール、たとえば：
アザコナゾール、アゾシクロチン、ビテルタノール、ブロムコナゾール、シプロコナゾール、ジクロブトラゾール、ジフェノコナゾール、ジニコナゾール、エポキシコナゾール、エタコナゾール、フェンブコナゾール、フェンクロラゾール、フェネタニル、フルキンコナゾール、フルシラゾール、フルトリアホール、ファーコナゾール、ヘキサコナゾール、イミベンコナゾール、イプコナゾール、イソゾホス、ミクロブタニル、メトコナゾール、パクロブトラゾール、ペンコナゾール、プロピオコナゾール、プロチオコナゾール、シメコナゾール、（±）−シス−１−（４−クロロフェニル）−２−（１Ｈ−１，２，４−トリアゾル−１−イル）シクロヘプタノール、２−（１−ｔｅｒｔ−ブチル）−１−（２−クロロフェニル）−３−（１，２，４−トリアゾル−１−イル）プロパン−２−オール、テブコナゾール、テトラコナゾール、トリアジメホン、トリアジメノール、トリアペンテノール、トリフルミゾール、トリチコナゾール、ウニコナゾール、ならびにそれらの金属塩および酸付加物；
イミダゾール、たとえば：
クロトリマゾール、ビフォナゾール、クリンバゾール、エコナゾール、フェナパミル、イマザリル、イソコナゾール、ケトコナゾール、ロンバゾール、ミコナゾール、ペフラゾエート、プロクロラズ、トリフルミゾール、チアゾルカル、１−イミダゾリル−１−（４’−クロロフェノキシ）−３，３−ジメチルブタン−２−オン、ならびにそれらの金属塩および酸アダクト；
ピリジンおよびピリミジン、たとえば：
アンシミドール、ブチオベート、フェナリモル、メパニピリン、ヌアリモル、ピロキシフル、トリアミロル；
スクシネートデヒロドゲナーゼ阻害剤、たとえば：
ベノダニル、カルボキシム、カルボキシムスルホキシド、シクラフルラミド、フェンフラム、フルタニル、フルカルバニル、フルメシクロックス、メベニル、メプロニル、メトフロキサム、メトスルホバックス、ニコビフェン、ピラカルボリド、オキシカルボキシン、シルラン、シードバックス；
ナフタレン誘導体、たとえば：
テルビナフィン、ナフチフィン、ブテナフィン、３−クロロ−７−（２−アザ−２，７，７−トリメチルオクト−３−エン−５−イン）；
スルフェンアミド、たとえば：
ジクロフルアニド、トリルフルアニド、ホルペット、フルオロホルペット、キャプタン、キャプトフォール；
ベンゾイミダゾール、たとえば：
カルベンダジム、ベノミル、フベリダゾール、またはそれらの塩；
モルホリン誘導体、たとえば：
アルジモルフ、ジメトモルフ、ドデモルフ、ファリモルフ、フェンプロピジン、フェンプロピモルフ、トリデモルフ、トリモルファミド、ならびにそれらのアリールスルホネートの塩たとえば、ｐ−トルエンスルホン酸およびｐ−ドデシルフェニルスルホン酸；
ベンゾチアゾール、たとえば：
２−メルカプトベンゾチアゾール；
ベンゾチオフェンジオキシド、たとえば：
Ｎ−シクロヘキシル−ベンゾ［ｂ］チオフェンカルボキサミドＳ，Ｓ−ジオキシド；
ベンズアミド、たとえば：
２，６−ジクロロ−Ｎ−（４−トリフルオロメチルベンジル）ベンズアミド、テクロフタラム；
ホウ素化合物、たとえば：
ホウ酸、ホウ酸エステル、ホウ砂；
イソチアゾリノン、たとえば：
Ｎ−メチルイソチアゾリン−３−オン、５−クロロ−Ｎ−メチルイソチアゾリン−３−オン、４，５−ジクロロ−Ｎ−オクチルイソチアゾリン−３−オン、５−クロロ−Ｎ−オクチルイソチアゾリノン、Ｎ−オクチルイソチアゾリン−３−オン、４，５−トリメチレンイソチアゾリノン、４，５−ベンズイソチアゾリノン；
チオシアネート、たとえば：
チオシアナトメチルチオベンゾチアゾール、メチレンビスチオシアネート；
四級アンモニウム化合物およびグアニジン、たとえば：
塩化ベンザルコニウム、塩化ベンジルジメチルテトラデシルアンモニウム、塩化ベンジルジメチルドデシルアンモニウム、塩化ジクロロベンジルジメチルアルキルアンモニウム、塩化ジデシルジメチルアンモニウム、塩化ジオクチルジメチルアンモニウム、塩化Ｎ−ヘキサデシルトリメチルアンモニウム、塩化１−ヘキサデシルピリジニウム、イミノクタジントリス（アルベシレート）；
ヨウ素誘導体、たとえば：
ジヨードメチル−ｐ−トリルスルホン、３−ヨード−２−プロピニルアルコール、４−クロロフェニル３−ヨードプロパルギルホルマール、３−ブロモ−２，３−ジヨード−２−プロペニルエチルカルバメート、２，３，３−トリヨードアリルアルコール、３−ブロモ−２，３−ジヨード−２−プロペニルアルコール、３−ヨード−２−プロピニルｎ−ブチルカルバメート、３−ヨード−２−プロピニルｎ−ヘキシルカルバメート、３−ヨード−２−プロピニルシクロヘキシルカルバメート、３−ヨード−２−プロピニルフェニルカルバメート；
フェノール、たとえば：
トリブロモフェノール、テトラクロロフェノール、３−メチル−４−クロロフェノール、３，５−ジメチル−４−クロロフェノール、ジクロロフェン、２−ベンジル−４−クロロフェノール、トリクロサン、ジクロサン、ヘキサクロロフェン、メチルｐ−ヒドロキシベンゾエート、エチルｐ−ヒドロキシベンゾエート、プロピルｐ−ヒドロキシベンゾエート、ブチルｐ−ヒドロキシベンゾエート、オクチルｐ−ヒドロキシベンゾエート、４−（２−ｔｅｒｔ−ブチル−４−メチルフェノキシ）フェノール、４−（２−イソプロピル−４−メチルフェノキシ）フェノール、４−（２，４−ジメチルフェノキシ）フェノール、ならびにそれらのアルカリ金属塩およびアルカリ土類金属塩；
ピリジン、たとえば：
１−ヒドロキシ−２−ピリジンチオン（およびそれらのＣｕ、Ｎａ、Ｆｅ、Ｍｎ、Ｚｎ塩）、テトラクロロ−４−メチルスルホニルピリジン、ピリメタノール、メパニピリム、ジピリチオン、１−ヒドロキシ−４−メチル−６−（２，４，４−トリメチルペンチル）−２（１Ｈ）−ピリジン；
メトキシアクリレートまたは類似化合物、たとえば：
アゾキシストロビン、ジモキシストロビン、フルオキサストロビン、クレソキシムメチル、メトミノストロビン、オリサストロビン、ピコキシストロビン、ピラクロストロビン、トリフロキシストロビン、２，４−ジヒドロ−５−メトキシ−２−メチル−４−［２−［［［［１−［３−（トリフルオロメチル）フェニル］エチリデン］アミノ］オキシ］メチル］フェニル］−３Ｈ−１，２，４−トリアゾル−３−オン（ＣＡＳ  Ｎｏ．１８５３３６−７９−２）；
酸化物、たとえば：
金属のスズ、銅および亜鉛の酸化物、たとえば、トリブチルスズオキシド、Ｃｕ２Ｏ、ＣｕＯ、ＺｎＯ；
ジチオカルバメート、たとえば：
クフラネブ、フェルバン、カリウムＮ−ヒドロキシメチル−Ｎ’−メチルジチオカルバメート、ナトリウムジメチルジチオカルバメート、カリウムジメチルジチオカルバメート、マンコゼブ、マンネブ、メタム、メチラム、サイラム、ジネブ、ジラム；
ニトリル、たとえば：
２，４，５，６−テトラクロロイソフタロニトリル、二ナトリウムシアノジチオイミドカルバメート；
キノリン、たとえば：
８−ヒドロキシキノリンおよびその銅塩；
それ自体の上に含まれるか、またはポリマー物質に包埋されたＡｇ、ＺｎまたはＣｕ含有ゼオライト。
【００３４】
極めて特に好ましい殺真菌剤は、以下のものである：アザコナゾール、ブロムコナゾール、シプロコナゾール、ジクロブトラゾール、ジニコナゾール、ジフェンコナゾール、ヘキサコナゾール、メタコナゾール、ペンコナゾール、プロピコナゾール、テブコナゾール、アゾキシストロビン、フルジオキソニル、ジクロフルアニド、トリルフルアニド、フルオルホルペット、メトフロキサム、カルボキシン、フェンピクロニル、ブテナフィン、イマザリル、Ｎ−オクチルイソチアゾリン−３−オン、ジクロロ−Ｎ−オクチルイソチアゾリノン、メルカプトベンゾチアゾール、チオシアナトメチル−チオベンゾチアゾール、Ｎ−ブチル−ベンズイソチアゾリノン、１−ヒドロキシ−２−ピリジンチオン（およびそのＣｕ、Ｎａ、Ｆｅ、Ｍｎ、Ｚｎ塩）、テトラクロロ−４−メチルスルホニルピリジン、３−ヨード−２−プロピニルｎ−ブチルカルバメート、ジヨードメチル−ｐ−トリルスルホン、ベトキサジン、２，４，５，６−テトラクロロイソフタロジニトリル、およびカルベンダジム。
【００３５】
場合によっては、ＰＶＣの表面上での藻類の生長を妨げる殺藻剤、または不快な味や苦みがあるために、車の軟質部品／シール／絶縁物にテンが噛みつくのを防ぐ組成物を添加してもよい。
【００３６】
使用することが可能な、不飽和脂肪酸、脂肪酸エステル、および脂肪酸グリセリドのエポキシドは、同時に、可塑剤として使用してもよい。エポキシ化脂肪酸エステルまたはエポキシ化脂肪酸グリセリドは、当業者に公知のプロセス、たとえばエポキシ化脂肪酸を、１価、２価、または３価のアルコールたとえば、特に、グリセロールを用いてエステル化することによって調製することができる。
【００３７】
エポキシドとして特に好ましいのは、その脂肪酸が１７〜２３個の炭素原子の炭素長さを有し、少なくとも１個のエポキシド基を含む、エポキシ化脂肪酸グリセリド、エポキシ化脂肪酸エステル、またはエポキシ化脂肪酸である。それらのエポキシドがさらに、可塑剤としても機能するのが好ましい。
【００３８】
それらのエポキシドが、アマニ油エポキシ化物、ベルノニア油エポキシ化物、ヒマワリ油エポキシ化物、およびダイズ油エポキシ化物であれば、極めて特に好ましい。
【００３９】
エポキシドとヨウ素含有殺真菌剤とは、（１０：１）から（１：１０）までの比率で採用されるが、好ましくは、（５：１）から（１：５）までの比率でエポキシドが採用され、特に好ましくは、エポキシドとヨウ素含有殺真菌剤とが、（２：１）から（１：２）までの比率で採用される。使用される可塑剤が以下のものであるのが好ましい：フタレート、たとえば特に、ジエチルヘキシルフタレート（ＤＥＨＰ）、ジブチルフタレート（ＢＢＰ）、ジイソノニルフタレート（ＤＩＮＰ）、ジイソデシルフタレート（ＤＩＤＰ）、ジイソオクチルフタレート（ＤＮＯＰ）、ジイソブチルフタレート（ＤＩＢＰ）、ジイソヘキシルフタレート、ジイソヘプチルフタレート、ジ−ｎ−オクチルフタレート、ジイソウンデシルフタレート、ジイソトレデシルフタレート；アジペート、たとえば特に、ジエチルヘキシルアジペート（ＤＥＨＡ）、ジイソオクチルアジペート、ジイソノニルアジペート；アジピン酸またはグルタル酸のポリエステル、たとえば特に、Ｕｌｔｒａｍｏｌｌ（登録商標）ＩＶ（Ｌａｎｘｅｓｓ  Ｄｅｕｔｓｃｈｌａｎｄ  ＧｍｂＨ製）；クエン酸のトリアルキルエステルまたはクエン酸のアセチル化トリアルキルエステル、たとえば特に、アセチルトリブチルサイトレート（ＡＴＢＣ）；トリメリット酸のエステル、たとえば特に、トリ（２−エチルヘキシル）トリメリテート、トリ（イソオクチル）トリメリテート、トリ（イソノニル）トリメリテート；１，２−ジシクロヘキシルベースの可塑剤、たとえば特に、１，２−シクロヘキサンジカルボン酸ジノニルエステル（Ｈｅｘａｍｏｌｌ（登録商標）、ＤＩＮＣＨ）；フェノールのアルキルスルホン酸エステル、たとえば特に、Ｍｅｓａｍｏｌｌ（登録商標）（Ｌａｎｘｅｓｓ  Ｄｅｕｔｓｃｈｌａｎｄ  ＧｍｂＨ製）（ＣＡＳ−Ｎｏ．：０９１０８２−１７−６）；アセチル化モノ−およびジグリセリド；安息香酸の、特にジアルキレングリコールのジエステル、たとえば特に、ジプロピレングリコールジベンゾエート、またはイソノニルベンゾエート；トリメチロールプロパンのエステル、たとえば特に、トリメチロールプロパンベンゾエート２−エチルヘキサノエート混合物；テレフタル酸のジアルキルエステル、たとえば特に、ジ−２−エチルヘキシルテレフタレート。
【００４０】
しかしながら、さらなる可塑剤を一切添加せず、エポキシ化脂肪酸グリセリド、エポキシ化脂肪酸エステル、またはエポキシ化脂肪酸のみを採用するのが好ましく、それらは、エポキシドとしてＴＢＺおよびＩＰＢＣの組成物を安定化させるのに加えて、可塑剤の機能も果たすと考えられる。
【００４１】
この場合、可塑剤は、単一の成分として採用することもできるし、あるいは、複数の可塑剤の組成物からなるようにすることもできる。
【００４２】
それに加えて、さらなる助剤たとえば、チクソトロープ剤や安定剤を、その混合物に添加してもよい。チクソトロープ剤は一般的に、可塑剤中のチアベンダゾールおよび、場合によってはその他の殺真菌剤の分散体を安定化させて、それら活性化合物の沈降を防止することができるようなすべての物質である。
【００４３】
チクソトロープ剤は、好ましくは、無機チクソトロープ剤たとえば、変性層状ケイ酸塩、ヒュームドシリカもしくは沈降シリカであるか、または有機チクソトロープ剤たとえば、ヒマシ油誘導体またはヒマシ油誘導体のモノ−、ジ−、もしくはトリ−グリセリド、特には、（１２Ｒ）−ｃｉｓ−１２−ヒドロキシオクダデセ−９−エン酸、（９Ｚ，１２Ｒ）−１２−ヒドロキシオクダデセ−９−エン酸もしくは１２−ヒドロキシオクタデカン酸のモノ−、ジ−、もしくはトリ−グリセリド、リシノール酸のエステルもしくはアミド、もしくはそれらの塩、変性ポリアミドもしくは脂肪酸アミド、変性ポリアミドワックスたとえば、特に、Ｌｕｖｏｔｉｘ（登録商標）ＨＰ（Ｌｅｈｍａｎｎ＆Ｖｏｓｓ（Ｈａｍｂｕｒｇ，Ｇｅｒｍａｎｙ）製）、チキソトロピックな作用を有するポリオレフィンたとえば、特に、Ｌｕｖｏｔｉｘ（登録商標）Ｐ２５ｘ（Ｌｅｈｍａｎｎ＆Ｖｏｓｓ（Ｈａｍｂｕｒｇ，Ｇｅｒｍａｎｙ）製）、尿素誘導体、またはとりわけ変性アルキド樹脂もしくはそれらの組成物である。
【００４４】
特に好ましいチクソトロープ剤は、以下のものである：ヒマシ油誘導体たとえば、水素化ヒマシ油、硫酸化ヒマシ油（ＣＡＳ：８００２−３３−３）、ポリアミドもしくは脂肪酸アミドを用いて誘導体化されたヒマシ油特に、Ｌｕｖｏｔｉｘ（登録商標）ＨＴ（Ｌｅｈｍａｎｎ＆Ｖｏｓｓ（Ｈａｍｂｕｒｇ，Ｇｅｒｍａｎｙ）製）、無機的に変性されたヒマシ油、シリケート−変性ヒマシ油たとえば、特に、Ｌｕｖｏｔｉｘ（登録商標）ＺＲ５０（Ｌｅｈｍａｎｎ＆Ｖｏｓｓ（Ｈａｍｂｕｒｇ，Ｇｅｒｍａｎｙ）製）、変性ポリアミドたとえば、Ｒｉｌａｎｉｔ（登録商標）ｐｌｕｓ（Ｃｏｇｎｉｓ製）、変性ポリアミドワックスたとえば、特に、Ｌｕｖｏｔｉｘ（登録商標）ＨＰ（Ｌｅｈｍａｎｎ＆Ｖｏｓｓ（Ｈａｍｂｕｒｇ，Ｇｅｒｍａｎｙ）製）、チキソトロピックな作用を有するポリオレフィンたとえば、特に、Ｌｕｖｏｔｉｘ（登録商標）Ｐ２５ｘもしくはＬｕｖｏｔｉｘ（登録商標）Ｐ５０（Ｌｅｈｍａｎｎ＆Ｖｏｓｓ（Ｈａｍｂｕｒｇ，Ｇｅｒｍａｎｙ）製）、たとえば、尿素構造を有するかまたはウレタン化された、チキソトロピックな作用を有するアルキド樹脂、またはリシノール酸誘導体のトリグリセリド、特に、（１２Ｒ）−ｃｉｓ−１２−ヒドロキシオクダデセ−９−エン酸、（９Ｚ，１２Ｒ）−１２−ヒドロキシオクダデセ−９−エン酸、もしくは１２−ヒドロキシ−オクタデカン酸のトリグリセリド、リシノール酸のエステルもしくはアミド、またはそれらの塩。リシノール酸誘導体、リシノール酸、または水素化リシノール酸（１２−ヒドロキシ−オクタデカン酸）のトリグリセリド、それらのエステルもしくはそれらのアミドおよびそれらの塩を、場合によっては、さらなる飽和、不飽和、分岐状または直鎖の脂肪酸を含んでいてもよい、熱可塑性ポリマーを保護するための組成物に採用することができる。熱可塑性ポリマーを保護するための組成物の中で、リシノール酸誘導体、リシノール酸、または水素化リシノール酸（１２−ヒドロキシオクタデカン酸）のトリグリセリド、それらのエステルまたはそれらのアミドおよびそれらの塩を使用するのが好ましい。
【００４５】
採用されるヒマシ油誘導体が、たとえばＬｕｖｏｔｉｘ（登録商標）Ｒ（Ｌｅｈｍａｎｎ＆Ｖｏｓｓ（Ｈａｍｂｕｒｇ，Ｇｅｒｍａｎｙ）製）に含まれているような、水素化ヒマシ油（ＣＡＳ  Ｎｏ．：８００１−７８−３）であれば、極めて特に好ましい。
【００４６】
他のチクソトロープ剤またはチクソトロープ剤の組成物を使用することもまた可能である。採用してもよいチクソトロープ剤は、一般的には、市販されており、溶媒ベースのペイントの中で顔料の沈降を防止するためにも通常使用されている。分散体そのもの、さらには、ＰＶＣの中またはそれから調製されたＰＶＣ調製物の中に組み入れる際の分散体の温度感受性、ＵＶ安定性、酸化安定性のような性質を改良するために、安定剤を採用することもまた可能である。
【００４７】
場合によっては採用することが可能な安定剤としては、抗酸化剤、フリーラジカル捕捉剤、またはＵＶ吸収剤が挙げられる。場合によっては、それらの物質の１種または複数を採用してもよい。
【００４８】
安定剤の例としては、以下のものが挙げられる：
立体障害フェノール、たとえば：
２，６−ジ−ｔｅｒｔ−ブチル−４−メチルフェノール、２−ｔｅｒｔ−ブチル−４，６−ジメチルフェノール、２，６−ジ−シクロ−ペンチル−４−メチルフェノール、２−（α−メチルシクロヘキシル）−４，６−ジメチルフェノール、２，６−ジ−オクタデシル−４−メチルフェノールまたは２，６−ジ−ｔｅｒｔ−ブチル−４−メトキシメチルフェノール、ジエチル（３，５−ジ−ｔｅｒｔ−ブチル−４−ヒドロキシベンジル）ホスホネート、２，４−ジメチル−６−（１−メチルペンタデシル）フェノール、２−メチル−４，６−ビス［（オクチルチオ）メチル］フェノール、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、２，２’−メチレンビス（６−ｔｅｒｔ−ブチル−４−メチルフェノール）、２，２’−メチレンビス（４−メチル−６−シクロヘキシル−フェノール）、２，２’−メチレンビス（４，６−ジ−ｔｅｒｔ−ブチルフェノール）、２，２’−エチリデンビス（４，６−ジ−ｔｅｒｔ−ブチルフェノール）、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、１，１，３−トリス（５−ｔｅｒｔ−ブチル−４−ヒドロキシ−２−メチルフェニル）ブタン、１，３，５−トリ（３，５−ジ−ｔｅｒｔ−ブチル−４−ヒドロキシベンジル）−２，４，６−トリメチルベンゼン、イソオクチル３，５−ジ−ｔｅｒｔ−ブチル−４−ヒドロキシベンジルメルカプトアセテート、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、１，３，５−トリス［（３，５−ジ−ｔｅｒｔ−ブチル−４−ヒドロキシフェニル）プロピオニルオキシエチル］イソシアヌレート、ジオクタデシル３，５−ジ−ｔｅｒｔ−ブチル−４−ヒドロキシ−ベンジルホスホネート、カルシウムモノエチル３，５−ジ−ｔｅｒｔ−ブチル−４−ヒドロキシベンジルホスホンネート、Ｎ，Ｎ’−ジ−（３，５−ジ−ｔｅｒｔ−ブチル−４−ヒドロキシフェニルプロピオニル）ヘキサメチレンジアミン、Ｎ，Ｎ’−ジ−（３，５−ジ−ｔｅｒｔ−ブチル−４−ヒドロキシフェニルプロピオニル）トリメチレンジアミン、Ｎ，Ｎ’−ジ−（３，５−ジ−ｔｅｒｔ−ブチル−４−ヒドロキシフェニルプロピオニル）ヒドラジン、３，９−ビス［１，１−ジメチル−２−［（３−ｔｅｒｔ−ブチル−４−ヒドロキシ−５−メチルフェニル）プロピオニルオキシ］エチル］−２，４，８，１０−テトラオキサスピロ［５．５］ウンデカン、ビス［３，３−ビス（４’���ヒドロキシ−３’−ｔｅｒｔ−ブチルフェニル）ブタン酸］エチレングリコールエステル、２，６−ビス［［３−（１，１−ジメチルエチル）−２−ヒドロキシ−５−メチルフェニル］オクタヒドロ−４，７−メタノ−１Ｈ−インデニル］−４−メチルフェノール（＝Ｗｉｎｇｓｔａｙ  Ｌ）、２，４−ビス（ｎ−オクチルチオ）−６−（３，５−ジ−ｔｅｒｔ−ブチル−４−ヒドロキシフェニルアミノ）−ｓ−トリアジン、Ｎ−（４−ヒドロキシフェニル）オクタデカンアミド、２，４−ジ−ｔｅｒｔ−ブチルフェニル３’，５’−ジ−ｔｅｒｔ−ブチル−４’−ヒドロキシベンゾエート、（安息香酸、３，５−ビス（１，１−ジメチルエチル）−４−ヒドロキシ−、ヘキサデシルエステル）、３−ヒドロキシフェニルベンゾエート、２，２’−メチレンビス（６−ｔｅｒｔ−ブチル−４−メチルフェノール）モノアクリレート、２−（１，１−ジメチルエチル）−６−［１−［３−（１，１−ジメチルエチル）−５−（１，１−ジメチルプロピル）−２−ヒドロキシフェニル］エチル］−４−（１，１−ジメチルプロピル）フェニルエステル、
β−（３，５−ジ−ｔｅｒｔ−ブチル−４−ヒドロキシフェニル）プロピオン酸と、一価もしくは多価アルコール、特に、メタノール、オクタデカノール、１，６−ヘキサンジオール、ネオペンチルグリコール、チオジエチレングリコール、ジエチレングリコール、トリエチレングリコール、ペンタエリスリトール、トリスヒドロキシエチルイソシアヌレート、またはジヒドロキシエチルオキサルアミドとのエステル、
β−（５−ｔｅｒｔ−ブチル−４−ヒドロキシ−３−メチルフェニル）プロピオン酸と、一価もしくは多価アルコール、特に、メタノール、オクタデカノール、１，６−ヘキサンジオール、ネオペンチルグリコール、チオジエチレングリコール、ジエチレングリコール、トリエチレングリコール、ペンタエリスリトール、トリスヒドロキシエチルイソシアヌレート、またはジヒドロキシエチルオキサルアミドとのエステル。
【００４９】
ヒンダードアミン、たとえば：
ビス（１，２，２，６，６−ペンタメチル−４−ピペリジル）２−（３，５−ジ−ｔｅｒｔ−ブチル−４−ヒドロキシベンジル）−２−ブチルマロネート、ビス（２，２，６，６−テトラメチル−４−ピペリジル）デカンジオエート、ジメチルスクシネート−１−（２−ヒドロキシエチル）−４−ヒドロキシ−２，２，６，６−テトラメチルピペリジンコポリマー、ポリ［［６−［（１，１，３，３−テトラメチルブチル）アミノ］−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノ］］（ＣＡＳ  Ｎｏ．７１８７８−１９−８）、１，５，８，１２−テトラキス［４，６−ビス（ｎ−ブチル−ｎ−１，２，２，６，６−ペンタメチル−４−ピペリジルアミノ）−１，３，５−トリアジン−２−イル］−１，５，８，１２−テトラアザドデカン（ＣＡＳ  Ｎｏ．１０６９９０−４３−６）、ビス（１，２，２，６，６−ペンタメチル−４−ピペリジル）デカンジオエート、ビス（１，２，２，６，６−ペンタメチル−４−ピペリジル）２−（３，５−ジ−ｔｅｒｔ−ブチル−４−ヒドロキシベンジル）−２−ブチルマロネート、デカン二酸、ビス（２，２，６，６−テトラメチル−４−ピペリジニル）エステル、ｔｅｒｔ−ブチルヒドロキシドとオクタンとの反応生成物（ＣＡＳ  Ｎｏ．１２９７５７−６７−１）、Ｃｈｉｍａｓｏｒｂ  ２０２０（ＣＡＳ  Ｎｏ．１９２２６８−６４−７）、ポリ［［６−モルホリノ−１，３，５−トリアジン−２，４−ジイル］−［（２，２，６，６−テトラメチル−４−ピペリジニル）イミノ］−１，６−ヘキサンジイル［（２，２，６，６−テトラメチル−４−ピペリジニル）−イミノ］］、ポリ［［６−（４−モルホリニル）−１，３，５−トリアジン−２，４−ジイル］［（１，２，２，６，６−ペンタメチル−４−ピペリジニル）イミノ］−１，６−ヘキサンジイル［（１，２，２，６，６−ペンタメチル−４−ピペリジニル）イミノ］］（９ＣＩ）、３−ドデシル−１−（２，２，６，６−テトラメチル−４−ピペリジル）ピロリジン−２，５−ジオン、３−ドデシル−１−（１，２，２，６，６−ペンタメチルピペリジン−４−イル）ピロリジン−２，５−ジオン、４−オクタデカノイルオキシ−２，２，６，６−テトラメチルピペリジン、ポリ［［６−（シクロヘキシルアミノ）−１，３，５−トリアジン−２，４−ジイル］［（２，２，６，６−テトラメチル−４−ピペリジニル）イミノ］−１，６−ヘキサンジイル［（２，２，６，６−テトラメチル−４−ピペリジニル）イミノ］］、１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン、ヘキサヒドロ−２，６−ビス（２，２，６，６−テトラメチル−４−ピペリジニル）−（ＣＡＳ  Ｎｏ．１０９４２３−００−９）、Ｎ，Ｎ’−ビス（ホルミル）−Ｎ，Ｎ’−ビス（２，２，６，６−テトラメチル−４−ピペリジル）−１，６−ヘキサンジアミン、Ｎ−（テトラメチル−４−ピペリジニル）マレイミド−Ｃ２０〜２４−α−オレフィンコポリマー（ＣＡＳ  Ｎｏ．１９９２３７−３９−３）、テトラキス（１，��，２，６，６−ペンタメチル−４−ピペリジル）１，２，３，４−ブタンテトラカルボキシレート、テトラキス（２，２，６，６−テトラメチル−４−ピペリジル）１，２，３，４−ブタンテトラカルボキシレート、１，２，２，６，６−ペンタメチル−４−ピペリジニルトリデシル１，２，３，４−ブタン−テトラカルボキシレート、（１，２，３，４−ブタンテトラカルボン酸、２，２，６，６−テトラメチル−４−ピペリジニルトリデシルエステル）、（２，４，８，１０−テトラオキサスピロ［５．５］ウンデカン−３，９−ジエタノール、β，β，β’，β’−テトラメチル−、１，２，３，４−ブタンテトラカルボン酸とのポリマー）（ＣＡＳ  Ｎｏ．：１１５０５５−３０−６）、２，２，４，４−テトラメチル−２１−オキソ−７−オキサ−３，２０−ジアザジスピロ［５．１．１１．２］ヘンエイコサン、（７−オキサ−３，２０−ジアザジスピロ［５．１．１１．２］ヘンエイコサン−２０−プロパン酸、２，２，４，４−テトラメチル−２１−オキソ−、テトラデシルエステル）、（７−オキサ−３，２０−ジアザジスピロ［５．１．１１．２］ヘンエイコサン−２１−オン、２，２，４，４−テトラメチル−２０−（オキシラニルメチル）−）、（プロパンアミド、Ｎ−（２，２，６，６−テトラメチル−４−ピペリジニル）−３−［（２，２，６，６−テトラメチル−４−ピペリジニル）アミノ］−）、（１，３−プロパンジアミン、Ｎ，Ｎ”−１，２−エタンジイルビス−、２，４，６−トリクロロ−１，３，５−トリアジンとのポリマー、Ｎ−ブチル−２，２，６，６−テトラメチル−４−ピペリジンアミンとの反応生成物）（ＣＡＳ  Ｎｏ．：１３６５０４−９６−６）、１，１’−エチレンビス（３，３，５，５−テトラメチル−２−ピペラジノン）、（ピペラジノン、１，１’，１”−［１，３，５−トリアジン−２，４，６−トリイルトリス［（シクロヘキシルイミノ）−２，１−エタンジイル］］トリス［３，３，５，５−テトラメチル−）、（７−オキサ−３，２０−ジアザジスピロ［５．１．１１．２］ヘンエイコサン−２０−プロパン酸、２，２，４，４−テトラメチル−２１−オキソ−、ドデシルエステル）、１，１−ビス（１，２，２，６，６−ペンタメチル−４−ピペリジルオキシカルボニル）−２−（４−メトキシフェニル）エテン、（２−プロペン酸、２−メチル−、メチルエステル、２，２，６，６−テトラメチル−４−ピペリジニル−２−プロペノエートとのポリマー）（ＣＡＳ  Ｎｏ．１５４６３６−１２−１）、（プロパンアミド、２−メチル−Ｎ−（２，２，６，６−テトラメチル−４−ピペリジニル）−２−［（２，２，６，６−テトラメチル−４−ピペリジニル）アミノ］−）、（Ｄ−グルシトール、１，３：２，４−ビス−Ｏ−（２，２，６，６−テトラメチル−４−ピペリジニリデン）−）（ＣＡＳ  Ｎｏ．９９４７３−０８−２）、Ｎ，Ｎ’−ビス（２，２，６，６−テトラメチル−４−ピペリジニル）イソフタルアミド、４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、１−（４−ｔｅ���ｔ−ブチル−２−ブテニル）−４−ヒドロキシ−２，２，６，６−テトラメチルピペリジン、４−ステアロイルオキシ−２，２，６，６−テトラメチルピペリジン、１−エチル−４−サリチロイルオキシ−２，２，６，６−テトラメチルピペリジン、４−メタクリロイルオキシ−１，２，２，６，６−ペンタメチルピペリジン、１，２，２，６，６−ペンタメチルピペリジン−４−イルβ−（３，５−ジ−ｔｅｒｔ−ブチル−４−ヒドロキシフェニル）プロピオネート、１−ベンジル−２，２，６，６−テトラメチル−４−ピペリジニルマレエート、（ジ−２，２，６，６−テトラメチルピペリジン−４−イル）アジペート、（ジ−２，２，６，６−テトラメチルピペリジン−４−イル）セバケート、（ジ−１，２，３，３，６−テトラメチル−２，６−ジエチルピペリジン−４−イル）セバケート、（ジ−１−アリル−２，２，６，６−テトラメチルピペリジン−４−イル）フタレート、１−プロパルギル−４−β−シアノエチルオキシ−２，２，６，６−テトラメチルピペリジン、１−アセチル−２，２，６，６−テトラメチルピペリジン−４−イルアセテート、トリメリト酸トリ（２，２，６，６−テトラメチルピペリジン−４−イル）エステル、１−アクリロイル−４−ベンジルオキシ−２，２，６，６−テトラメチルピペリジン、ジブチル−マロン酸ジ（１，２，２，６，６−ペンタメチルピペリジン−４−イル）エステル、ブチル（３，５−ジ−ｔｅｒｔ−ブチル−４−ヒドロキシ−ベンジル）マロン酸ジ（１，２，２，６，６−ペンタメチルピペリジン−４−イル）エステル、ジベンジルマロン酸ジ（１，２，２，６，６−ペンタメチルピペリジン−４−イル）エステル、ジベンジルマロン酸ジ（１，２，３，６−テトラメチル−２，６−ジエチルピペリジン−４−イル）エステル、ヘキサン−１’，６’−ビス（４−カルバモイルオキシ−１−ｎ−ブチル−２，２，６，６−テトラメチルピペリジン）、トルエン−２’，４’−ビス（４−カルバモイルオキシ−１−ｎ−プロピル−２，２，６，６−テトラメチルピペリジン）、ジメチル−ビス（２，２，６，６−テトラメチルピペリジン−４−オキシ）シラン、フェニル−トリス（２，２，６，６−テトラメチルピペリジン−４−オキシ）シラン、トリス（１−プロピル−２，２，６，６−テトラメチル−ピペリジン−４−イル）ホスファイト、トリス（１−プロピル−２，２，６，６−テトラメチルピペリジン−４−イル）ホスフェート、フェニル［ビス（１，２，２，６，６−ペンタメチルピペリジン−４−イル）ホスホネート、ジ（１，２，２，６，６−ペンタメチルピペリジン−４−イル）セバケート、Ｎ，Ｎ’−ビス（２，２，６，６−テトラメチルピペリジン−４−イル）ヘキサメチレン−１，６−ジアミン、Ｎ，Ｎ’−ビス（２，２，６，６−テトラメチルピペリジン−４−イル）ヘキサメチレン−１，６−ジアセトアミド、１−アセチル−４−（Ｎ−シクロヘキシルアセトアミド）−２，２，６，６−テトラメチルピペリジン、４−ベンジルアミノ−２，２，６，６−テトラメチルピペリジン、Ｎ，Ｎ’−ビス（２，２，６，６−テトラメチル−ピペリジン−４−イル）−Ｎ，Ｎ’−ジブチルアジパミド、Ｎ，Ｎ’−ビス（２，２，６，６−テトラメチル−ピペリジン−４−イル）−Ｎ，Ｎ’−ジシクロヘキシル（２−ヒドロキシプロピレン）、Ｎ，Ｎ’−ビス（２，２，６，６−テトラメチルピペリジン−４−イル）−ｐ−キシリレンジアミン、４−（ビス−２−ヒドロキシエチル）アミノ−１，２，２，６，６−ペンタメチルピペリジン、４−（３−メチル−４−ヒドロキシ−５−ｔｅｒｔ−ブチル−ベンズアミド）−２，２，６，６−テトラメチルピペリジン、４−メタクリルアミノ−１，２，２，６，６−ペンタメチルピペリジン、９−アザ−８，８，１０，１０−テトラメチル−１，５−ジオキサスピロ［５．５］ウンデカン、９−アザ−８，８，１０，１０−テトラメチル−３−エチル−１，５−ジオキサスピロ［５．５］ウンデカン、８−アザ−２，７，７，８，９，９−ヘキサメチル−１，４−ジオキサスピロ［４．５］デカン、９−アザ−３−ヒドロキシメチル−３−エチル−８，８，９，１０，１０−ペンタメチル−１−５−ジオキサスピロ［５．５］ウンデカン、９−アザ−３−エチル−３−アセトキシメチル−９−アセチル−８，８，１０，１０−テトラメチル−１，５−ジオキサスピロ［５．５］ウンデカン、２，２，６，６−テトラメチルピペリジン−４−スピロ−２’−（１’，３’−ジオキサン）−５’−スピロ−５”−（１”，３”−ジオキサン）−２”−スピロ−４”−（２”’，２”’，６”’，６”’−テトラメチルピペリジン）、３−ベンジル−１，３，８−トリアザ−７，７，９，９−テトラメチル−スピロ［４．５］デカン−２，４−ジオン、３−ｎ−オクチル−１，３，８−トリアザ−７，７，９，９−テトラメチル−スピロ［４．５］デカン−２，４−ジオン、３−アリル−１，３，８−トリアザ−１，７，７，９，９−ペンタメチル−スピロ［４．５］デカン−２，４−ジオン、３−グリシジル−１，３，８−トリアザ−７，７，８，９，９−ペンタメチル−スピロ［４．５］デカン−２，４−ジオン、２−イソプロピル−７，７，９，９−テトラメチル−１−オキサ−３，８−ジアザ−４−オキシスピロ［４．５］デカン、２−ブチル−７，７，９，９−テトラメチル−１−オキサ−３，８−ジアザ−４−オキシスピロ［４．５］デカン、２−イソプロピル−７，７，９，９−テトラメチル−１−オキサ−４，８−ジアザ−オキシスピロ［４．５］デカン、２−ブチル−７，７，９，９−テトラメチル−１−オキサ−４，８−ジアザ−３−オキシスピロ［
４．５］デカン、ビス［β−（２，２，６，６−テトラメチルピペリジノ）エチル］セバケート、α−（２，２，６，６−テトラメチルピペリジノ）酢酸ｎ−オクチルエステル、１，４−ビス（２，２，６，６−テトラメチルピペリジノ）−２−ブテン、Ｎ−ヒドロキシメチル−Ｎ’−２，２，６，６−テトラメチルピペリジン−４−イル尿素、Ｎ−メトキシメチル−Ｎ’−２，２，６，６−テトラメチルピペリジン−４−イル尿素、Ｎ−メトキシメチル−Ｎ’−ｎ−ドデシル−Ｎ’−２，２，６，６−テトラメチルピペリジン−４−イル尿素、Ｏ−（２，２，６，６−テトラメチルピペリジン−４−イル）−Ｎ−メトキシメチルウレタン。
【００５０】
ホスファイトおよびホスホネート、たとえば：
トリス（ノニルフェニル）ホスファイト、トリス（２，４−ジ−ｔｅｒｔ−ブチルフェニル）ホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、２，２’−メチレンビス（４，６−ジ−ｔｅｒｔ−ブチルフェニル）オクチルホスファイト、テトラキス（２，４−ジ−ｔｅｒｔ−ブチルフェニル）［１，１’−ビフェニル］−４，４’−ジイルビスホスホナイト、２，２’−エチリデンビス（４，６−ジ−ｔｅｒｔ−ブチルフェニル）フルオロホスファイト、ジオクタデシルペンタエリスリトールジホスホナイト、２−［［２，４，８，１０−テトラキス（１，１−ジメチルエチル）ジベンゾ［ｄ，ｆ］［１，３，２］ジオキサホスフィン−６−イル］オキシ］−Ｎ，Ｎ−ビス［２−［［２，４，８，１０−テトラキス（１，１−ジメチルエチル）−ジベンゾ［ｄ，ｆ］［１，３，２］ジオキサホスフィン−６−イル］オキシ］エチル］エタナミン（ＣＡＳ  Ｎｏ．８０４１０−３３−９）、ビス（２，４−ジ−ｔｅｒｔ−ブチル−６−メチルフェニル）エチルホスファイト、２，４，６−トリ−ｔｅｒｔ−ブチルフェニル２−ブチル−２−エチル−１，３−プロパンジオールホスファイト、ビス（２，４−ジクミルフェニル）ペンタエリスリトールジホスファイト、
ヒドロキシルアミン、たとえば：
アミン、ビス（水素化獣脂アルキル）、酸化物、
二級アリールアミン、たとえば：
Ｎ−（２−ナフチル）−Ｎ−フェニルアミン、２，２，４−トリメチル−１，２−ジヒドロキノリンポリマー（ＣＡＳ  Ｎｏ．２６７８０−９６−１）、Ｎ−２−プロピル−Ｎ’−フェニル−ｐ−フェニレンジアミン、Ｎ−（１−ナフチル）−Ｎ−フェニルアミン、（ベンゼンアミン、Ｎ−フェニル−、２，４，４−トリメチルペンテンとの反応生成物）（ＣＡＳ  Ｎｏ．６８４１１−４６−１）、４−（１−メチル−１−フェニルエチル）−Ｎ−［４−（１−メチル−１−フェニルエチル）フェニル］アニリン、
ラクトンおよびベンゾフラノン、たとえば：
Ｉｒｇａｎｏｘ  ＨＰ  １３６（ＣＡＳ  Ｎｏ．１８１３１４−４８−７）、
チオエーテルおよびチオエステル、たとえば：
ジステアリル３，３−チオジプロピオネート、ジラウリル３，３’−チオジプロピオネート、ジテトラデシルチオジプロピオネート、ジ−ｎ−オクタデシルジスルフィド、
ＵＶ吸収剤、たとえば：
（メタノン、［メチレンビス（ヒドロキシメトキシフェニレン）］ビス［フェニル−）、（メタノン、［１，６−ヘキサンジイルビス［オキシ（２−ヒドロキシ−４，１−フェニレン）］］ビス［フェニル−）、２−ベンゾイル−５−メトキシフェノール、２，４−ジヒドロキシベンゾフェノン、２，２’−ジヒドロキシ−４−メトキシベンゾフェノン、２−ヒドロキシ−４−オクチルオキシベンゾフェノン、２−ヒドロキシ−４−ドデシルオキシベンゾフェノン、２−（２−ヒドロキシ−４−ヘキシルオキシフェニル）−４，６−ジフェニル−１，３，５−トリアジン、２，４−ビス（２，４−ジメチルフェニル）−６−（２−ヒドロキシ−４−オクチルオキシフェニル）−１，３，５−トリアジン、２−エトキシ−２’−エチルシュウ酸ビスアニリド、Ｎ−（５−ｔｅｒｔ−ブチル−２−エトキシフェニル）−Ｎ’−（２−エチルフェニル）オキサミド、ジメチル（ｐ−メトキシベンジリデン）マロネート、２，２’−（１，４−フェニレン）ビス［３，１−ベンゾキサジン−４−オン］、Ｎ’−（４−エトキシカルボニルフェニル）−Ｎ−メチル−Ｎ−フェニルホルムアミジン、４−メトキシケイ皮酸２−エチルヘキシルエステル、４−メトキシケイ皮酸イソアミルエステル、２−フェニルベンズイミダゾール−５−スルホン酸、２−シアノ−３，３−ジフェニルアクリル酸２−エチルヘキシルエステル、２−エチルヘキシルサリチレート、３−（４−メチルベンジリデン）ボルナン−２−オン。
【００５１】
本発明による組成物を使用することによって、真菌による攻撃からＰＶＣが保護される。
【００５２】
たとえば、以下の属の真菌を例として挙げることができる：
アルテルナリア属、たとえばアルテルナリア・テヌイス（Ａｌｔｅｒｎａｒｉａ  ｔｅｎｕｉｓ）、
アスペルギルス（Ａｓｐｅｒｇｉｌｌｕｓ）属、たとえばアスペルギルス・ニガー（Ａｓｐｅｒｇｉｌｌｕｓ  ｎｉｇｅｒ）、
カエトミウム（Ｃｈａｅｔｏｍｉｕｍ）属、たとえばカエトミウム・グロボスム（Ｃｈａｅｔｏｍｉｕｍ  ｇｌｏｂｏｓｕｍ）、
コニオフォラ（Ｃｏｎｉｏｐｈｏｒａ）属、たとえば、コニオフォラ・プエタナ（Ｃｏｎｉｏｐｈｏｒａ  ｐｕｅｔａｎａ）、
レンチヌス（Ｌｅｎｔｉｎｕｓ）属、たとえば、レンチヌス・チグリヌス（Ｌｅｎｔｉｎｕｓ  ｔｉｇｒｉｎｕｓ）、
ペニシリウム（Ｐｅｎｉｃｉｌｌｉｕｍ）属、たとえばペニシリウム・グラウクム（Ｐｅｎｉｃｉｌｌｉｕｍ  ｇｌａｕｃｕｍ）、
ポリポルス（Ｐｏｌｙｐｏｒｕｓ）属、たとえば、ポリポルス・ベルシコロル（Ｐｏｌｙｐｏｒｕｓ  ｖｅｒｓｉｃｏｌｏｒ）、
オーレオバシジウム（Ａｕｒｅｏｂａｓｉｄｉｕｍ）属、たとえばオーレオバシジウム・プルランス（Ａｕｒｅｏｂａｓｉｄｉｕｍ  ｐｕｌｌｕｌａｎｓ）、
スクレロフォーマ（Ｓｃｌｅｒｏｐｈｏｍａ）属、たとえばスクレロフォーマ・ピティフィラ（Ｓｃｌｅｒｏｐｈｏｍａ  ｐｉｔｙｏｐｈｉｌａ）、
トリコデルマ（Ｔｒｉｃｈｏｄｅｒｍａ）属、たとえばトリコデルマ・ビリダエ（Ｔｒｉｃｈｏｄｅｒｍａ  ｖｉｒｉｄａｅ）。
【００５３】
本発明による組成物は、熱可塑性プラスチックに添加するのに好適である。
【００５４】
添加される材料は、好ましくは、ポリマー性ハロゲン含有ビニル化合物たとえば、ポリ塩化ビニル（ＰＶＣ）およびポリ塩化ビニリデン、または塩化ビニル／塩化ビニリデン、塩化ビニル／酢酸ビニル、塩化ビニリデン／酢酸ビニルのコポリマーである。
【００５５】
ポリマー性ハロゲン含有ビニル化合物の組成物にはさらに、たとえば、ポリマー性加工助剤または耐衝撃性改良剤として機能するさらなるプラスチックが含まれていてもよい。これらのさらなるプラスチックは、エチレン、プロピレン、ブタジエン、酢酸ビニル、アクリル酸グリシジル、メタクリル酸グリシジル、分岐状もしくは非分岐状のＣ１〜Ｃ１０アルコールのアルコール成分を有するアクリレートおよびメタクリレート、スチレン、またはアクリロニトリルをベースとするホモポリマーおよびコポリマーからなる群から選択される。特に好ましいのは、以下のものである：Ｃ４〜Ｃ８アルコール、特にブタノール、ヘキサノール、オクタノールおよび２−エチルヘキサノールの群からの同一もしくは異なったアルコール残基を有するポリアクリレート、ポリメタクリル酸メチル、メタクリル酸メチル−アクリル酸ブチルコポリマー、メタクリル酸メチル−メタクリル酸ブチルコポリマー、エチレン−酢酸ビニルコポリマー、塩素化ポリエチレン、ニトリルゴム、アクリロニトリル−ブタジエン−スチレンコポリマー、エチレン−プロピレンコポリマー、エチレン−プロピレン−ジエンコポリマー、スチレン−アクリロニトリルコポリマー、アクリロニトリル−ブタジエンゴム、スチレン−ブタジエンエラストマー、およびメタクリル酸メチル−スチレン−ブタジエンコポリマー。
【００５６】
しかしながら、本発明による組成物は、他の熱可塑性プラスチックたとえば、ポリエテン（ＰＥ）、ポリプロペン（ＰＰ）、ポリスチレン（ＰＳ）、ポリアクリロニトリル（ＰＡＮ）、ポリアミド（ＰＡ）、ポリエステル（ＰＥＳ）、ポリアクリレート、またはそれらの組成物に添加するのにも適している。
【００５７】
本発明による組成物は、公知の方法たとえば押出し法またはカレンダリング法を用いてＰＶＣの中に組み入れることができる。この場合、その組成物は、ＰＶＣ製造のための助剤（チクソトロープ剤、可塑剤、安定剤、染料および顔料、充填剤など）と混合してから、組み入れる。しかしながら、それらの組成物を、仕上げたＰＶＣの中に組み入れることもまた可能である。適切な方法は当業者には公知であり、工業的生産において広く採用されている。
【００５８】
本発明にはさらに、熱可塑性ポリマー特にポリ塩化ビニル、少なくとも１種のエポキシド、チアベンダゾール、および少なくとも１種のヨウ素含有殺真菌剤からポリマー製品を調製するためのプロセスも包含されるが、ここで、少なくとも１種のエポキシド、チアベンダゾール、および少なくとも１種のヨウ素含有殺真菌剤の本発明による組成物は、熱可塑性ポリマーの中に、特にポリ塩化ビニルの中に、押出し法、カレンダリング法、またはコンパウンディング法によって組み入れられる。
【００５９】
本発明にはさらに、少なくとも１種のエポキシド、チアベンダゾール、および少なくとも１種のヨウ素含有殺真菌剤とを混合する、本発明による組成物を調製するためのプロセスも包含される。その混合プロセスは、撹拌または練磨により、そして現行技術から当業者には公知のすべての慣用されるコンパウンディングプロセスによって実施することができる。分散法によってその組成物を混合するのが好ましい。組成物を分散法によって混合し、さらなる工程において、分散装置を使用して練磨するのが特に好ましい。たとえば、ビーズミルまたはステーター／ローター分散装置などの適切なプロセスおよび装置は、当業者には現行技術から公知である。
【００６０】
チアベンダゾール、少なくとも１種のエポキシド、および少なくとも１種のヨウ素含有殺真菌剤を含む本発明による組成物は、保護されるポリマーを基準にして一般的に０．１〜１０重量％、好ましくは０．２〜５．０重量％の量で採用される。
【００６１】
チアベンダゾール、少なくとも１種のエポキシド、および少なくとも１種のヨウ素含有殺真菌剤を含む本発明による組成物は、保護されるポリ塩化ビニルを基準にして一般的に０．１〜１０重量％、好ましくは０．２〜５．０重量％の量で採用される。
【００６２】
本発明にはさらに、熱可塑性ポリマー、チアベンダゾール、少なくとも１種のエポキシド、および少なくとも１種のヨウ素含有殺真菌剤を含むポリマー製品も包含される。特に、本発明には、ポリ塩化ビニル、チアベンダゾール、少なくとも１種のエポキシド、および少なくとも１種のヨウ素含有殺真菌剤の混合物が包含される。
【００６３】
本発明による混合物、すなわち少なくとも１種の熱可塑性ポリマー特にポリ塩化ビニル、チアベンダゾール、少なくとも１種のエポキシド、および少なくとも１種のヨウ素含有殺真菌剤のポリマー製品は、公知のプロセスにより、さらに加工される。それは、以下のものを製造するのに使用される：パイプライン、ケーブル、電線被覆、内部取り付け品、または車両もしくは家具の製造、床材、医療機器、飲食品のパッケージ、ガスケット、防水シート、フォイル（複合フォイル、特に車両分野または建築分野のための、積層安全ガラスのためのフォイルを含む）、または合成皮革、玩具、包装容器、粘着テープフォイル、衣料品、塗料、または織物のための繊維。
【００６４】
本発明による組成物は、ポリ塩化ビニル、チアベンダゾール、少なくとも１種のエポキシド、および少なくとも１種のヨウ素含有殺真菌剤を含む混合物またはポリマー製品を調製するのに特に好適であるが、その理由は、本発明による組成物が高い安定性を有しているからである。ヨウ素含有殺真菌剤の分解が抑制されているので、本発明による混合物は改良された有効性も有している。
【００６５】
本発明にはさらに、微生物による攻撃または分解からポリマーを保護するため、特にポリ塩化ビニルを保護するための、本発明による組成物の使用も包含される。
【００６６】
さらに、本発明は、不飽和脂肪酸、脂肪酸エステル、および脂肪酸グリセリドのエポキシドを採用することによって、フタレートのような有毒である可能性がある可塑剤を共に分散させる、さらなる使用が可能となる。
【００６７】
ここで明白にしておくが、本発明の範囲には、所定の、一般的な、または好ましいとされる定義およびパラメーターのすべての組合せがすべて包含されると考えるべきである。
【実施例】
【００６８】
原料および略称
Ｌｕｖｏｔｉｘ（登録商標）Ｒ＝水素化ヒマシ油（ＣＡＳ  Ｎｏ．：８００１−７８−３）（Ｌｅｈｍａｎｎ＆Ｖｏｓｓ（Ｈａｍｂｕｒｇ，Ｇｅｒｍａｎｙ）製）
Ｍｅｓａｍｏｌｌ（登録商標）＝フェノールのアルキルスルホン酸エステル
ＤＩＮＰ＝ジイソノニルフタレート
ＥＳＢＯ＝エポキシ化ダイズ油（ＣＡＳ  Ｎｏ．：８０１３−０７−８）；Ｂａｅｒｏｓｔａｂ  ＬＳＡ（Ｂａｅｒｌｏｃｈｅｒ（Ｌｉｎｇｅｎ，Ｇｅｒｍａｎｙ）製）
Ｖｉｎｎｏｌｉｔ  Ｓ  ４１７０＝熱可塑性プラスチック加工のための懸濁法−ＰＶＣ（Ｖｉｎｎｏｌｉｔ  ＧｍｂＨ＆Ｃｏ．ＫＧ（Ｇｅｒｍａｎｙ）製）
Ｉｒｇａｓｔａｂ（登録商標）ＣＺ  １１＝カルシウム／亜鉛カルボキシレートベースのＰＶＣ安定剤
ＴＢＺ＝チアベンダゾール
【００６９】
比較例１
撹拌しながら、１４０．４ｇのジクロロオクチルイソチアゾリノン（ＤＣＯＩＴ）を、５５９．６ｇのジイソノニルフタレート（ＤＩＮＰ）の中に溶解させる。これにより、２０％のＤＣＯＩＴ含量（ＨＰＬＣ）を有する黄色の溶液７００ｇが得られる。
【００７０】
比較例２
撹拌しながら、１４０．０ｇのオクチルイソチアゾリノン（ＯＩＴ）を、５６０．０ｇのジイソノニルフタレート（ＤＩＮＰ）の中に溶解させる。これにより、２０％のＯＩＴ含量（ＨＰＬＣ）を有する淡黄色の溶液７００ｇが得られる。
【００７１】
実施例３
１．４０ｇのＬｕｖｏｔｉｘ（登録商標）Ｒ（Ｌｅｈｍａｎｎ＆Ｖｏｓｓ（Ｈａｍｂｕｒｇ）製）；水素化ヒマシ油（ＣＡＳ  Ｎｏ．：８００１−７８−３））、２８．１３ｇのＥＳＢＯ（エポキシ化ダイズ油；ＣＡＳ  Ｎｏ．：８０１３−０７−８）、および２７ｇのヨードプロパルギルブチルカルバメート（ＩＰＢＣ）を、５５９．１３ｇのジイソノニルフタレート（ＤＩＮＰ）の中に溶解させ、１３５ｇのチアベンダゾール（ＴＢＺ）をディッソルバーで組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、高度にチキソトロピー化された分散体が得られるが、このものは、撹拌した後には加工することが可能である。
収量：６０２ｇ
粘度：１０００ｍＰａｓ（３０  １／ｓ）
含量（ＨＰＬＣ）：３．５％ＩＰＢＣ／１８．４％ＴＢＺ
４０℃で２ヶ月間貯蔵した後でも、沈降の兆候はみられない。
【００７２】
実施例４（ヨウ素含有殺真菌剤の安定化）
分散体１
０．６ｇのＬｕｖｏｔｉｘ（登録商標）Ｒを７９．４ｇのＭｅｓａｍｏｌｌ（登録商標）の中に溶解させ、１２０ｇのＴＢＺ、さらなる４００ｇのＭｅｓａｍｏｌｌ（登録商標）を添加し、ディッソルバーで混合する。その混合物を、４０００ｒｐｍで４５分間撹拌する。
次いで、その液状の予備分散体をボールミル（ＤＹＮＯ−Ｍｕｅｈｌｅ  Ｍｕｌｔｉ  Ｌａｂ）に２回通す。
これにより、４１４ｇの高度にチキソトロピックな、白色の分散体が得られる。
粘度：１５３３ｍＰａｓ／３０．１ｓ
含量（ＨＰＬＣ）：２０％ＴＢＺ
貯蔵分散体（実施例４−１）
５０ｇの分散体１を、Ｍｅｓａｍｏｌｌ（登録商標）中で、２．５％強度のＩＰＢＣ溶液８０ｇと混合する。
これにより、１３０ｇの分散体が得られる。
含量（ＨＰＬＣ）：７．６９％ＴＢＺ／１．５４％ＩＰＢＣ
【００７３】
ＥＳＢＯ（エポキシ化ダイズ油）の安定化作用を評価するために、以下に記載の量のＥＳＢＯを組み入れ、得られた分散体を、４０℃で、比較可能なようにして貯蔵した。
【００７４】
【表１】
0006387339.tif 000003
【００７５】
【表２】
0006387339.tif 000004
【００７６】
４０℃でわずか１ヶ月貯蔵した後でも、分散体４−１（ＥＳＢＯ無し）は、強い褐色の変色を示すが、それに対して、ＥＳＢＯを添加した分散体だけは、４０℃で３ヶ月の貯蔵した後でさえも、弱い黄色の変色しか有していなかった。
【００７７】
実施例５（ＰＶＣの中への分散体の組み入れ）
１００部のＶｉｎｎｏｌｉｔ  Ｓ  ４１７０
３．０部のＩｒｇａｓｔａｂＣＺ  １１
４．０部のＥＳＢＯ（エポキシ化ダイズ油）
５４部のＤＩＮＰ（ジイソノニルフタレート）
Ｘ部の本発明による分散体（表３参照）
を、プラスチックビーカーの中で相互に激しく混合してから、１８０℃に加熱したカレンダーを使用して均質化させる。次いで、そのようにして得られた冷却したシートを使用して、２００×２００×２ｍｍの試験片を調製した。
【００７８】
【表３】
0006387339.tif 000005
【００７９】
実施例６（ＰＶＣサンプルのかび抵抗性）
ＩＳＯ  ８４６に従って、生物学的活性について、それらのサンプルを評価した。
【００８０】
実施例２６からのＰＶＣサンプルを、それぞれの場合において、２×２ｃｍの試験片に切断し、一つの試験片を、流水の中で１２０時間エージングさせ、もう一つの試験片は、予備処理無しで試験する。
【００８１】
試験片を、ペニシリウム・フニクロスム（Ｐｅｎｉｃｉｌｌｉｕｍ  ｆｕｎｉｃｏｌｏｓｕｍ）（ＡＴＣＣ  ３６８３９）、カエトミウム・グロボスム（Ｃｈａｅｔｏｍｉｕｍ  ｇｌｏｂｏｓｕｍ）（ＡＴＣＣ  ６２０５）、トリコデルマ・ロンギブラキアタム（Ｔｒｉｃｈｏｄｅｒｍａ  ｌｏｎｇｉｂｒａｃｈｉａｔｕｍ）（ＡＴＣＣ  ９６４５）、パエシロマイセス・バリオッティ（Ｐａｅｃｉｌｏｍｙｃｅｓ  ｖａｒｉｏｔｉｉ）（ＡＴＣＣ  １８５０２）、およびアスペルギルス・ニガー（Ａｓｐｅｒｇｉｌｌｕｓ  ｎｉｇｅｒ）（ＡＴＣＣ  ６２７５）の混合胞子懸濁液を用いて汚染させた麦芽寒天（ペトリ皿中）の上に置き、２６℃、相対湿度８０％で２週間インキュベートする。
【００８２】
次いで、実体顕微鏡を用いてその寒天プレート上での真菌の生育を調べ、下記のスキームに従って評価する。
【００８３】
【表４】
0006387339.tif 000006
【００８４】
試験をしたサンプルでは、以下のような評価が得られた。
【００８５】
【表５】
0006387339.tif 000007